(57)【要約】【課題】屋外で使用される各種携帯電子機器（携帯電話や携帯ゲーム機など）に充分な防水効果を付与することが可能な方法を提供する。【解決手段】本方法では、防水処理を行う携帯電子機器を、シリコーン樹脂とフッ素樹脂とを含む防水処理液中に浸漬させ、防水処理液から引き上げた後、乾燥させる。この際に使用される防水処理液は、市販のシリコーン樹脂溶液とフッ素樹脂溶液を混合することにより調製でき、シリコーン樹脂としては、線状又は環状のポリアルキルシロキサンや変性シリコーンオイルなどが好ましく、フッ素樹脂としてはポリテトラフルオロエチレンなどが好ましい。尚、防水処理液中のシリコーン樹脂の含有濃度は２０〜３５重量％が好ましく、フッ素樹脂の含有濃度は１〜５重量％が好ましい。【選択図】  なし【特許請求の範囲】
【請求項１】
携帯電話や携帯ゲーム機などの各種携帯電子機器を防水処理するための方法であって、防水処理を行う携帯電子機器を、シリコーン樹脂とフッ素樹脂とを含む防水処理液中に浸漬させ、当該防水処理液から引き上げた後、乾燥させることを特徴とする携帯電子機器の防水処理方法。
【請求項２】
前記防水処理液中のシリコーン樹脂の含有濃度が２０〜３５重量％であり、しかも、フッ素樹脂の含有濃度が１〜５重量％であることを特徴とする請求項１に記載の防水処理方法。
【発明の詳細な説明】
【０００１】
【発明の属する技術分野】
本発明は、携帯電話や携帯ゲーム機などの各種携帯電子機器を防水処理するための方法に関するものである。
【０００２】
【従来の技術】
現在市販されている携帯電話や携帯ゲーム機などの各種携帯電子機器製品は、そのほとんどが防水機能を有していないために、誤って水の中に落としたり、激しい雨が降りかかった際、ボタン部やハウジングの突き合わせ部から水が製品内部に浸入して、電源部がショートしたり、ボタンが機能しなくなったり、電池が使用不能となったり、液晶画面部が故障するなどの問題点があった。
そこで、このような電子機器に防水機能を付与させる方法がいくつか提案されてきている（例えば特許文献１など）。
【０００３】
【特許文献１】
特開平９−６７４５６号公報
【０００４】
前記特許文献１には、携帯電話などのハウジングを構成する２つの部材の突き合わせ端面に階段状部を設け、この階段状部に、ハウジング部材を突き合わせた際に一定間隔の階段状の隙間が形成されるようにし、この隙間を介して相対向する端面に撥水性皮膜を形成したものが記載されている。しかしながら、このような防水構造の場合、ハウジング部材間の隙間を一定間隔に制御しなければならず、ハウジング部材の各端面の全面に撥水性塗料を塗布しなければならず、前記特許文献１に記載されているフッ素樹脂系塗料の場合には溶剤を除去した後に高温で焼き付け処理を行わなければならないという問題点がある。
【０００５】
【発明が解決しようとする課題】
このようなことから、本発明者は、比較的簡単な工程で各種携帯電子機器の防水処理が可能な方法を種々検討した結果、特定の割合でシリコーン樹脂とフッ素樹脂とを含む防水処理液（非水系防水処理溶液）を調製し、この処理液の中に、防水処理を行う携帯電子機器を浸漬させて引き上げ、乾燥を行うことで、携帯電子機器の隙間部分に撥水性の樹脂皮膜を形成することができ、このような樹脂皮膜を有する携帯電子機器は、水中に入れてから引き上げた際にも有効にボタンや画面液晶部が作動することを見い出して本発明を達成した。
【０００６】
【課題を解決するための手段】
すなわち、携帯電話や携帯ゲーム機などの各種携帯電子機器を防水処理するための本発明の方法は、防水処理を行う携帯電子機器を、シリコーン樹脂とフッ素樹脂とを含む防水処理液中に浸漬させ、当該防水処理液から引き上げた後、乾燥させることを特徴とする。
又、本発明は、前述の防水処理方法において、前記防水処理液中のシリコーン樹脂の含有濃度が２０〜３５重量％であり、しかも、フッ素樹脂の含有濃度が１〜５重量％であることを特徴とするものでもある。
【０００７】
【発明の実施の形態】
以下、本発明の防水処理方法の好ましい一例について説明するが、本発明はこれに限定されるものではない。
まず、本発明の方法にて使用される防水処理液について説明する。この処理液中には、乾燥後に撥水性皮膜を形成する成分としてシリコーン樹脂とフッ素樹脂とが併含されており、シリコーン樹脂としては、ポリアルキル（Ｃ１〜２０）シロキサン、環状ポリアルキルシロキサン、変性シリコーンオイルなどが挙げられ、フッ素樹脂としては、ポリテトラフルオロエチレン、テトラフルオロエチレン‐ヘキサフルオロプロピレンコポリマー、テトラフルオロエチレン‐エチレンコポリマー、トリフルオロエチレンクロリドポリマー、テトラフルオロエチレン‐パーフルオロアルキルビニルエーテルコポリマーなどの高い撥水性を有した樹脂が好ましいが、これらに限定されるものではなく、処理液中に前述のシリコーン樹脂とフッ素樹脂がそれぞれ２種以上含有されても良い。本発明では、上記のシリコーン樹脂として、市販のシランカップリング剤（変成撥水性シランなど）を使用することも可能である。尚、前記防水処理液中の溶媒（溶剤）としては、イソパラフィン系炭化水素、イソプロピルアルコール、トルエン、ジクロロメタン等を含む混合有機溶剤が一般的である。
本発明における上記防水処理液を調製する際には、市販のシリコーン樹脂溶液とフッ素樹脂溶液とを所定の割合で混合すれば良い。
【０００８】
尚、本発明の防水処理方法にて使用される防水処理液中のシリコーン樹脂とフッ素樹脂濃度（含有濃度）は、携帯電子機器を処理液に浸漬して取り出し、乾燥させた際に所定の防水効果（ＪＩＳ  Ｃ０９２０−１９９３の「電気機械器具の防水試験及び固形物の浸入に対する保護等級」における保護等級４”防まつ形”（いかなる方向からの水の飛まつを受けても有害な影響がないもの）以上）が得られるように選択できるが、シリコーン樹脂については樹脂固形分として２０〜３５重量％であることが好ましく、２５〜３０重量％が特に好ましく、フッ素樹脂については樹脂固形分として１〜５重量％であることが好ましい。
この際、防水処理液中のシリコーン樹脂含有濃度とフッ素樹脂含有濃度が上記範囲を越えた場合であっても携帯電子機器に防水処理効果を付与することは可能であるが、携帯電子機器に付着する樹脂量が多くなり過ぎて浸漬後の自然乾燥（常温乾燥）に非常に時間がかかるので好ましくなく、逆に、上記範囲よりも極端に小さい場合には、充分な防水処理効果が得られないことがある。
【０００９】
次に、本発明の防水処理方法の一例として、携帯電話に防水処理加工を施す際の工程について説明する。
まず最初に、前述のシリコーン樹脂又はフッ素樹脂を含む市販の樹脂溶液を準備し、これを配合することによって、シリコーン樹脂含有濃度が２０〜３５重量％で、フッ素樹脂含有濃度が１〜５重量％の範囲内である防水処理液を調製し、得られた溶液を処理槽内に入れる。そして、市販の携帯電話を、携帯電話本体と電池部とに分割して、それぞれを前記防水処理液中に浸漬させ、引き上げた後、乾燥させる。本発明では、乾燥を行う際に高温での加熱を必要とせず、常温（２０〜２５℃）で自然乾燥させるのが一般的であるが、乾燥時間を速めるために４０〜８０℃程度に加熱しても良い。
【００１０】
本発明の処理方法の場合、電池を前記処理液中に投入しても端子間でショートを起こすことがなく、また水中で放電することもなく、乾燥後に電池部を携帯電話本体にセットするだけで、すぐに携帯電話が使用できる状態となる。また、本発明の方法にて使用される前記処理液は、携帯電話本体の内部に浸入してもメモリー部や液晶表示部に対して悪影響を及ぼすものではなく、防水処理加工済みの携帯電話は、少量の雨であれば雨水をはじき、水中に投入して取り出した後においても、携帯電話の機能が損なわれることがなく、ＪＩＳ  Ｃ０９２０−１９９３の保護等級４（防まつ形）以上の防水性能を有する。
【００１１】
ところで、本発明の防水処理加工の対象となるものは、携帯電話、携帯ゲーム機に限定されるものではなく、本発明の防水処理加工は、屋外で使用され、防水機能が必要とされる各種電子機器製品（例えば携帯電話以外の携帯用端末や携帯用テレビやラジオ、ビデオ、デジタルカメラ、ノート型パソコンなど）に適用可能である。
以下、本発明の実施例を挙げて本発明を説明するが、本発明はこれに限定されるものではない。
【００１２】
【実施例】
実施例１：本発明の方法による携帯電話の防水処理加工
〔本発明による防水処理液の調製〕
シャインＤ（ＧＥ東芝シリコーン製、
ポリアルキルシロキサン溶液、固形分５％）        ４２．４重量部
ＹＦ３８００（東芝シリコーン製、
ポリアルキルシロキサン溶液、１００％）            ２．６重量部
ＸＳ６６−Ｂ０７０６（東芝シリコーン製、
ポリアルキルシロキサン溶液、固形分６２％）      ３０．２重量部
ＫＦ−４００３（信越化学工業製、
変性シリコーンオイル、１００％）                  ３．８重量部
アサヒガードＡＧ−５８５０（旭硝子製、
フッ素系樹脂溶液、固形分１５％）                １５．３重量部
フッソ樹脂溶液ａ（山宗実業製、固形分１０％）      ５．７重量部
上記の各溶液を混合することにより、本発明の防水処理液（シリコーン樹脂の含有濃度２７．２重量％、フッ素樹脂の含有濃度２．９重量％）を調製した。
【００１３】
そして、予め準備した市販の携帯電話１０台を、携帯電話本体と電池部をそれぞれ分離して、上記の防水処理液中に浸漬させ、９０秒後に防水処理液から引き上げ、余分な処理液を振り落として、そのまま常温（２０〜２５℃）で自然乾燥させた。約１２〜２４時間の乾燥後、携帯電話本体と電池部とを組み立ててボタン操作時の動作異常、メモリー異常及び液晶画面部の外観異常の有無を確認したところ、１０台すべてが問題なく作動し、メモリー（番号記憶）異常もなく、液晶画面部の外観にも異常は見られなかった。
又、このようにして防水処理した携帯電話１０台を水中（水深：１０ｃｍ）に１０分間浸漬させてから引き上げ、付着した水をタオルで拭き取った後、ボタン操作を行ったところ全く問題のないことが確認された（１０台中１０台が問題なし）。
【００１４】
比較例１：シリコーン樹脂溶液による携帯電話の防水処理加工
〔処理液の調製〕
処理液として、前記実施例１におけるフッ素樹脂成分Ｇ−５８５０とフッソ樹脂溶液ａを添加せず、これらの代わりにイソプロピルアルコールを添加する以外は、実施例１に記載される市販のシリコーン樹脂溶液を混合して、フッ素樹脂を含まずシリコーン樹脂の含有濃度が２７．２重量％である処理液を調製した。
そして、実施例１と同様の方法にて携帯電話１０台を浸漬・乾燥処理したところ、携帯電話本体と電池部の組み立て後において、ボタン操作時に動作異常のあったものが５台、メモリーに異常のあったものが８台、液晶画面部に外観異常のあったものが２台であった。
【００１５】
比較例２：フッ素樹脂溶液による携帯電話の防水処理加工
〔処理液の調製〕
処理液として、前記実施例１におけるアサヒガードＡＧ−５８５０（旭硝子製、固形分１５％）を使用し、実施例１と同様の方法にて携帯電話１０台を浸漬・乾燥処理したところ、携帯電話本体と電池部の組み立て後において、ボタン操作時に動作異常のあったものが４台、メモリーに異常のあったものが７台、液晶画面部に外観異常のあったものが１台であった。
尚、上記比較例１及び２の携帯電話については、常温で更に７〜１０日間乾燥させた後にもう一度異常の有無を調べたところ、ボタン操作機能は回復することがわかったが、メモリーと電池については回復しなかった。
【００１６】
【発明の効果】
上記実施例と比較例１及び２の実験結果から、シリコーン樹脂成分とフッ素樹脂成分とを特定割合にて含む防水処理液を用いる本発明の防水処理方法にて携帯電話を処理した場合には、携帯電話内に浸入する防水処理液による弊害（即ち、ボタン操作時の動作異常、メモリー異常や液晶画面部の外観異常など）が観察されず、防水処理した携帯電話を水中に浸漬させた場合であっても、取り出し後に正常に作動することがわかった。
本発明の防水処理方法は、防水処理液中への浸漬、取り出し、乾燥という簡単な各工程により実施でき、屋外で使用される各種携帯電子機器に充分な防水効果を付与することができるという利点を有しており、各種のＩＣチップ（低電圧）の防水処理加工においても有効である。